(57)【要約】【課題】白色発光ダイオードランプ、昼光色発光ダイオードランプ、昼白色発光ダイオードランプ、温白色発光ダイオードランプ及び電球色発光ダイオードランプを提供する。【解決手段】青色発光ダイオード素子５と、一般式Ｙ3 Ａｌ5 Ｏ12：Ｃｅ3+ で表される３価のセリウムで賦活されたイットリウム・アルミニウム・ガーネット系緑色蛍光体と、一般式Ｃａx （Ｓｉ，Ａｌ）12（Ｏ，Ｎ）16：Ｅｕ2+y で表される２価のユーロピウムで賦活されたアルファサイアロン黄色蛍光体とからなる混合蛍光体７とを設ける。【選択図】図１
2006054372.tif 000002
【特許請求の範囲】
【請求項１】
発光ダイオード素子と、
一般式Ｙ3 Ａｌ5 Ｏ12：Ｃｅ3+ で表される３価のセリウムで賦活されたイットリウム・アルミニウム・ガーネット系緑色蛍光体と、一般式Ｃａx （Ｓｉ，Ａｌ）12（Ｏ，Ｎ）16：Ｅｕ2+y で表される２価のユーロピウムで賦活されたアルファサイアロン黄色蛍光体とからなり、前記発光ダイオード素子から発せられた光の一部を吸収し、この光とは異なる波長の蛍光を発する混合蛍光体と
を備えることを特徴とする発光ダイオードランプ。
【請求項２】
前記発光ダイオード素子から発せられた光と前記混合蛍光体から発せられた蛍光とが混色することにより発せられる光の色度範囲は、座標ｘ＝０．３２７４，ｙ＝０．３６７３により示される点と、座標ｘ＝０．３２８２，ｙ＝０．３２９７により示される点と、座標ｘ＝０．２９９８，ｙ＝０．３３９６により示される点と、座標ｘ＝０．３０６４，ｙ＝０．３０９１により示される点とを結ぶ四辺形によって表される昼光色の範囲内にあることを特徴とする請求項１に記載の発光ダイオードランプ。
【請求項３】
前記発光ダイオード素子から発せられた光と前記混合蛍光体から発せられた蛍光とが混色することにより発せられる光の色度範囲は、座標ｘ＝０．３６１６，ｙ＝０．３８７５により示される点と、座標ｘ＝０．３５５２，ｙ＝０．３４７６により示される点と、座標ｘ＝０．３３５３，ｙ＝０．３６５９により示される点と、座標ｘ＝０．３３４５，ｙ＝０．３３１４により示される点とを結ぶ四辺形によって表される昼白色の範囲内にあることを特徴とする請求項１に記載の発光ダイオードランプ。
【請求項４】
前記発光ダイオード素子から発せられた光と前記混合蛍光体から発せられた蛍光とが混色することにより発せられる光の色度範囲は、座標ｘ＝０．３９３８，ｙ＝０．４０９７により示される点と、座標ｘ＝０．３８０５，ｙ＝０．３６４２により示される点と、座標ｘ＝０．３６５６，ｙ＝０．３９０５により示される点と、座標ｘ＝０．３５８４，ｙ＝０．３４９９により示される点とを結ぶ四辺形によって表される白色の範囲内にあることを特徴とする請求項１に記載の発光ダイオードランプ。
【請求項５】
前記発光ダイオード素子から発せられた光と前記混合蛍光体から発せられた蛍光とが混色することにより発せられる光の色度範囲は、座標ｘ＝０．４３４１，ｙ＝０．４２３３により示される点と、座標ｘ＝０．４１７１，ｙ＝０．３８４６により示される点と、座標ｘ＝０．４０２１，ｙ＝０．４０７６により示される点と、座標ｘ＝０．３９０３，ｙ＝０．３７１９により示される点とを結ぶ四辺形によって表される温白色の範囲内にあることを特徴とする請求項１に記載の発光ダイオードランプ。
【請求項６】
前記発光ダイオード素子から発せられた光と前記混合蛍光体から発せられた蛍光とが混色することにより発せられる光の色度範囲は、座標ｘ＝０．４７７５，ｙ＝０．４２８３により示される点と、座標ｘ＝０．４５９４，ｙ＝０．３９７１により示される点と、座標ｘ＝０．４３４８，ｙ＝０．４１８５により示される点と、座標ｘ＝０．４２１４，ｙ＝０．３８８７により示される点とを結ぶ四辺形によって表される電球色の範囲内にあることを特徴とする請求項１に記載の発光ダイオードランプ。
【発明の詳細な説明】
【技術分野】
【０００１】
本発明は、発光ダイオード素子と、前記発光ダイオード素子から発せられた光の一部を吸収し、この光とは異なる波長を有する蛍光を発する蛍光体とを備える発光ダイオードランプに関する。
【背景技術】
【０００２】
青色光等の短波長の光を発する発光ダイオード素子と、この発光ダイオード素子から発せられた光の一部または全部を吸収することにより励起され、より長波長の黄色等の蛍光を発する蛍光物質を備える白色発光ダイオードは、様々な用途に用いられている。
【０００３】
このような白色発光ダイオードの一例としては、化合物半導体青色発光ダイオード素子と、これから発せられた青色光を吸収し、青色の補色である黄色の蛍光を発するセリウムで賦活されたイットリウム・アルミニウム・ガーネット（Yttrium Aluminum Garnet：ＹＡＧ）系蛍光体とからなるものが挙げられる（例えば、特許文献１を参照のこと）。
【０００４】
また、このＹＡＧ系蛍光体にガドリニウムやガリウムを添加することにより色度調整をすることも考案されている（例えば、非特許文献１を参照のこと）。
【０００５】
また、上記のＹＡＧ系蛍光体のかわりにアルファサイアロン蛍光体用いることによっても白色発光ダイオードを実現できる（例えば、特許文献２を参照のこと）。
【特許文献１】特許第２９２７２７９号公報
【特許文献２】特開２００２−３６３５５４号公報
【非特許文献１】向井孝志・中村修二「白色および紫外ＬＥＤ」応用物理第６８巻第２号（１９９９）
【発明の開示】
【発明が解決しようとする課題】
【０００６】
しかしながら、上記の白色発光ダイオードには、以下の解決すべき課題が存在する。
【０００７】
図９は、ＣＩＥ１９３１表色系（あるいはＸＹＺ表色系）の色度図である。
【０００８】
白色領域の５個の四辺形（ＡからＥ）は、ＪＩＳ  Ｚ  ９１１２「蛍光ランプの光源色及び演色性による区分」の表１における蛍光ランプの光源色の色度範囲を示している。
【０００９】
具体的には、図左側の相関色温度の高い方から図右側の相関色温度の低い方の順に昼光色（Ａ）、昼白色（Ｂ）、白色（Ｃ）、温白色（Ｄ）、電球色（Ｅ）の色度範囲を示している。
【００１０】
図左下の●（４６０ｎｍ）は、青色発光ダイオードの色度座標であり、図右上のＹＡＧ蛍光体の●がＹＡＧ系蛍光体の色度座標である。
【００１１】
蛍光体の塗布量を調節することにより、発光ダイオードの色度はこの２点間を結ぶ直線上の座標をとり、また、蛍光体の塗布量を適切にすることにより、「白色光」が実現できる。
【００１２】
また、上記の白色の光を発する発光ダイオードランプ（白色発光ダイオードランプ）のみならず、昼光色の光を発する発光ダイオードランプ（昼光色発光ダイオードランプ）、昼白色の光を発する発光ダイオードランプ（昼白色発光ダイオードランプ）、温白色の光を発する発光ダイオードランプ（温白色発光ダイオードランプ）、電球色の光を発する発光ダイオードランプ（電球色発光ダイオードランプ）への需要も高まっている。
【００１３】
しかし、非特許文献１ではＹＡＧ系蛍光体の色度調整技術について述べられているものの、その調整可能範囲では電球色発光ダイオードランプは実現できないという問題があった。
【００１４】
このような事情に鑑み本発明は、白色発光ダイオードランプ、昼光色発光ダイオードランプ、昼白色発光ダイオードランプ、温白色発光ダイオードランプ及び電球色発光ダイオードランプを提供することを目的とする。
【課題を解決するための手段】
【００１５】
請求項１に記載の本発明は、発光ダイオード素子と、一般式Ｙ3 Ａｌ5 Ｏ12：Ｃｅ3+ で表される３価のセリウムで賦活されたイットリウム・アルミニウム・ガーネット系緑色蛍光体と、一般式Ｃａx （Ｓｉ，Ａｌ）12（Ｏ，Ｎ）16：Ｅｕ2+y で表される２価のユーロピウムで賦活されたアルファサイアロン黄色蛍光体とからなり、発光ダイオード素子から発せられた光の一部を吸収し、この光とは異なる波長の蛍光を発する混合蛍光体とを備えることを要旨とする。
【００１６】
請求項２に記載の本発明は、請求項１に記載の発明において、発光ダイオード素子から発せられた光と混合蛍光体から発せられた蛍光とが混色することにより発せられる光の色度範囲は、座標ｘ＝０．３２７４，ｙ＝０．３６７３により示される点と、座標ｘ＝０．３２８２，ｙ＝０．３２９７により示される点と、座標ｘ＝０．２９９８，ｙ＝０．３３９６により示される点と、座標ｘ＝０．３０６４，ｙ＝０．３０９１により示される点とを結ぶ四辺形によって表される昼光色の範囲内にあることを要旨とする。
【００１７】
請求項３に記載の本発明は、請求項１に記載の発明において、発光ダイオード素子から発せられた光と混合蛍光体から発せられた蛍光とが混色することにより発せられる光の色度範囲は、座標ｘ＝０．３６１６，ｙ＝０．３８７５により示される点と、座標ｘ＝０．３５５２，ｙ＝０．３４７６により示される点と、座標ｘ＝０．３３５３，ｙ＝０．３６５９により示される点と、座標ｘ＝０．３３４５，ｙ＝０．３３１４により示される点とを結ぶ四辺形によって表される昼白色の範囲内にあることを要旨とする。
【００１８】
請求項４に記載の本発明は、請求項１に記載の発明において、発光ダイオード素子から発せられた光と混合蛍光体から発せられた蛍光とが混色することにより発せられる光の色度範囲は、座標ｘ＝０．３９３８，ｙ＝０．４０９７により示される点と、座標ｘ＝０．３８０５，ｙ＝０．３６４２により示される点と、座標ｘ＝０．３６５６，ｙ＝０．３９０５により示される点と、座標ｘ＝０．３５８４，ｙ＝０．３４９９により示される点とを結ぶ四辺形によって表される白色の範囲内にあることを要旨とする。
【００１９】
請求項５に記載の本発明は、請求項１に記載の発明において、発光ダイオード素子から発せられた光と混合蛍光体から発せられた蛍光とが混色することにより発せられる光の色度範囲は、座標ｘ＝０．４３４１，ｙ＝０．４２３３により示される点と、座標ｘ＝０．４１７１，ｙ＝０．３８４６により示される点と、座標ｘ＝０．４０２１，ｙ＝０．４０７６により示される点と、座標ｘ＝０．３９０３，ｙ＝０．３７１９により示される点とを結ぶ四辺形によって表される温白色の範囲内にあることを要旨とする。
【００２０】
請求項６に記載の本発明は、請求項１に記載の発明において、発光ダイオード素子から発せられた光と混合蛍光体から発せられた蛍光とが混色することにより発せられる光の色度範囲は、座標ｘ＝０．４７７５，ｙ＝０．４２８３により示される点と、座標ｘ＝０．４５９４，ｙ＝０．３９７１により示される点と、座標ｘ＝０．４３４８，ｙ＝０．４１８５により示される点と、座標ｘ＝０．４２１４，ｙ＝０．３８８７により示される点とを結ぶ四辺形によって表される電球色の範囲内にあることを要旨とする。
【発明の効果】
【００２１】
本発明によれば、白色発光ダイオードランプ、昼光色発光ダイオードランプ、昼白色発光ダイオードランプ、温白色発光ダイオードランプ及び電球色発光ダイオードランプを提供することが可能となる。
【発明を実施するための最良の形態】
【００２２】
＜本発明の混合蛍光体について＞
本発明においては、上記の課題を解決するにあたり、２種類の蛍光体を混合した混合蛍光体を用いる。以下、この混合蛍光体の詳細について説明する。
【００２３】
本発明の混合蛍光体は、３価のセリウム（Ｃｅ）により賦活されたＹＡＧ系緑色蛍光体と、２価のユーロピウム（Ｅｕ）により賦活されたアルファサイアロン黄色蛍光体とからなる。
【００２４】
この混合蛍光体を用いることにより、昼光色、昼白色、白色、温白色、電球色それぞれの発光ダイオードランプが提供可能となる。
【００２５】
図５は、本発明の発光ダイオードランプが実現可能な色度範囲を示す図である。
【００２６】
図左下の○（４６０ｎｍ）は、青色発光ダイオード素子の色度座標であり、図右上の□はＹＡＧ系緑色蛍光体の色度座標であり、図右上の●はアルファサイアロン黄色蛍光体の色度座標である。
【００２７】
昼光色、昼白色、白色、温白色、電球色の色度範囲を示す四辺形（Ａ〜Ｅ）の全ては、本発明の発光ダイオードランプが実現可能な色度範囲（図中の三角形）の中に位置している。これは、本発明の混合蛍光体により昼光色、昼白色、白色、温白色、電球色の全てが実現可能であることを示している。
【００２８】
本発明の発光ダイオードランプより発せられる光の色（昼光色、昼白色、白色、温白色、電球色のいずれか）は、混合蛍光体におけるＹＡＧ系緑色蛍光体とアルファサイアロン黄色蛍光体の重量比と、この混合蛍光体の量を変化させることにより調整できる。
【００２９】
図６は、ＹＡＧ系緑色蛍光体、アルファサイアロン黄色蛍光体、これらの蛍光体を１：４の重量比で混合したもの、２：３の重量比で混合したもの、３：２の重量比で混合したもの、４：１の重量比で混合したものの色度座標を示す図である。
【００３０】
また、図７は、上記の２種の蛍光体と、４種の混合蛍光体の規格化された発光スペクトルを示す図である。
【００３１】
本図からは、蛍光体の混合により２種の蛍光体の中間の色度が実現できていることがわかる。
【００３２】
また、図８は、緑１対黄４の混合蛍光体の励起スペクトル及び発光スペクトルを示す図である。
【００３３】
なお、発光スペクトルの測定は全て励起波長４６０ｎｍで実施し、蛍光体の色度座標はその発光スペクトルから求めた。また、図８の励起スペクトルは発光モニタ波長５８５ｎｍで測定した。
【００３４】
また、これらの発光スペクトル及び励起スペクトルの測定にあたっては、ローダミンＢ法及び標準光源を用いて校正した分光蛍光光度計を用いた。
【００３５】
また、上記の本発明のＹＡＧ系緑色蛍光体は、一般式Ｙ3 Ａｌ5 Ｏ12：Ｃｅ3+ で表され、波長４６０ｎｍで励起された際に発する蛍光の色度座標はｘ＝０．４６、ｙ＝０．５２である。
【００３６】
また、上記のアルファサイアロン黄色蛍光体は、２価のＥｕにより賦活されたカルシウム（Ｃａ）固溶アルファサイアロン蛍光体であり、一般式Ｃａx Ｓｉ12-(m+n)Ａｌ(m+n)Ｏn Ｎ16-n：Ｅｕ2+y あるいはＣａx （Ｓｉ，Ａｌ）12（Ｏ，Ｎ）16：Ｅｕ2+y で表され、ｘ＝０．７５、ｙ＝０．０８３３である。
【００３７】
なお、原料にＥｕ2 Ｏ3 を用いることからＥｕを３価として組成設計を行い、ｍ＝１．７４９９、ｎ＝０．８７４９５としたが、焼成後の成果物ではＥｕは還元されて２価となるので、ｍ及びｎの値はそれに伴って若干変化している可能性がある。
【００３８】
出発原料としては、以下の化学試薬、アルファ窒化珪素（αＳｉ3 Ｎ4 ）、窒化アルミニウム（ＡｌＮ）、炭化カルシウム（ＣａＣＯ3 ）、酸化ユーロピウム（Ｅｕ2 Ｏ3 ）を用い、これらを秤量・混合した。
【００３９】
焼結は粉末のまま実施し、乾燥した粉末の状態で乳鉢をもちいて十分にほぐし、ＪＩＳ  Ｚ  ８８０１に準拠した公称目開き１２５μｍのステンレス製の試験用網ふるいにかけて全てを粒径１２５μｍ以下の粉末の状態にした。
【００４０】
また、焼結にはガス加圧焼結装置を用い、試料を窒化ホウ素製の蓋付き容器に収め、さらにガス加圧焼結装置内に収容し、窒素雰囲気中でガス加圧焼結を実施した。
【００４１】
なお、この際の圧力は１ＭＰａ、焼結温度は１７００℃、この焼結温度での保持時間は２４時間とした。
【００４２】
焼結後、装置から取り出した段階では一つの塊のようになっているものを乳鉢上でわずかな力を加え、粉末状にくずした。その後、遊星ボールミルにより１２時間粉砕し、微細な粉末とした。
【００４３】
その後、窒化珪素の容器及びボール形状粉砕メディア及び遊星ボールミルを用いて、エタノール溶液中で粉砕を実施、エタノールを乾燥させてからＪＩＳ Ｚ  ８８０１に準拠した公称目開き４５μｍのステンレス製の試験用ふるいにかけて粒径４５μｍ以下のものを分級した。
【００４４】
なお、このアルファサイアロン黄色蛍光体を波長が４６０ｎｍの光で励起した際の色度座標はｘ＝０．５２、ｙ＝０．４７である。
【００４５】
＜本発明の発光ダイオードランプについて＞
次に、本発明の実施例に係る発光ダイオードランプ、つまり上記の混合蛍光体を備える発光ダイオードランプについて説明するが、これらの実施例は、あくまでも本発明の説明のためのものであり、本発明の範囲を制限するものではない。したがって、当業者であれば、これらの各要素又は全要素を含んだ各種の実施例を採用することが可能であるが、これらの実施例も本発明の範囲に含まれる。
【００４６】
また、以下の実施例を説明するための全図において、同一の要素には同一の符号を付与し、これに関する反復説明は省略する。
【実施例１】
【００４７】
図１は、本発明の第１の実施例（実施例１）に係る砲弾型発光ダイオードランプ１の斜視図であり、図２は、この砲弾型発光ダイオードランプ１の断面図である。
【００４８】
砲弾型発光ダイオードランプ１は、上部がレンズ状の球面となっている略円筒形状、換言すれば砲弾と類似した形状を有し、リードワイヤ２及び３と、青色の光を発する発光中心波長が４６０ｎｍの青色発光ダイオード素子５と、ボンディングワイヤ６と、混合蛍光体７と、樹脂８及び９とからなり、リードワイヤ２及び３の下部は露出している。
【００４９】
リードワイヤ２の上端部には、凹部４が設けられ、この凹部４に青色発光ダイオード素子５が載置され、その下部に設けられた電極（図示せず）と凹部４の底面とが導電性ペーストにより電気的に接続され、その上部に設けられた電極（図示せず）とリードワイヤ３とがボンディングワイヤ６により電気的に接続されている。
【００５０】
また、凹部４を含む青色発光ダイオード素子５の近傍は樹脂８により封止され、この樹脂８中には３５重量パーセントの混合蛍光体７が分散されている。
【００５１】
また、上記のリードワイヤ２及び３、青色発光ダイオード素子５、ボンディングワイヤ６、樹脂８は、樹脂９により封止されている。
【００５２】
なお、樹脂８及び９はともに透明であり、同一のエポキシ樹脂である。
【００５３】
この砲弾型発光ダイオードランプ１は、白色発光ダイオードランプとして用いることを想定している。このため、混合蛍光体７は、ＹＡＧ系緑色蛍光体とアルファサイアロン黄色蛍光体とを重量比６対４で混合したものであり、樹脂８への分散量が３５重量パーセントに調整されている。
【００５４】
この混合蛍光体７は、青色発光ダイオード素子５から発せられた光の一部により励起され、緑色と黄色の蛍光を発し、これらの蛍光と青色発光ダイオード素子５から発せられた光とが混色することにより白色の光が発せられる。
【００５５】
次に、砲弾型発光ダイオードランプ１の作製手順を示す。  
第１の工程では、凹部４に青色発光ダイオード素子５を導電性ペーストを用いてダイボンディングする。
【００５６】
第２の工程では、青色発光ダイオード素子５ともう一方のリードワイヤ３とをボンディングワイヤ６によりワイヤボンディングする。
【００５７】
第３の工程では、混合蛍光体７を分散させた樹脂８で青色発光ダイオード素子５を被覆するように凹部４にプレデップし、樹脂８を硬化させる。
【００５８】
第４の工程では、リードワイヤ２及び３の上部、青色発光ダイオード素子５、樹脂８を樹脂９で包囲し、硬化させる。なお、この第４の工程は一般にキャスティングにより実施される。
【００５９】
また、リードワイヤ２及び３は、一体的に作製することが可能であり、この場合、これらはその下部が連結された形状を有している。このような一体的に作製されたリードワイヤを用いるにあたっては、工程４の後にリードワイヤ２及び３を連結する部分を除去し、リードワイヤ２及び３を別個の部材とする第５の工程が設けられる。
【実施例２】
【００６０】
本実施例における砲弾型発光ダイオードランプは、上記の砲弾型発光ダイオードランプ１に変更を加えたものであり、昼光色発光ダイオードランプとして用いることを想定している。このため、混合蛍光体７は、ＹＡＧ系緑色蛍光体とアルファサイアロン黄色蛍光体とを重量比９対１で混合したものであり、樹脂８への分散量が調整されている。
【００６１】
この混合蛍光体７は、青色発光ダイオード素子５から発せられた光の一部により励起され、緑色と黄色の蛍光を発し、これらの蛍光と青色発光ダイオード素子５から発せられた光とが混色することにより昼光色の光が発せられる。
【００６２】
なお、その他の構成等は、砲弾型発光ダイオードランプ１と同様である。
【実施例３】
【００６３】
本実施例における砲弾型発光ダイオードランプは、上記の砲弾型発光ダイオードランプ１に変更を加えたものであり、昼白色発光ダイオードランプとして用いることを想定している。このため、混合蛍光体７は、ＹＡＧ系緑色蛍光体とアルファサイアロン黄色蛍光体とを重量比７対３で混合したものであり、樹脂８への分散量が調整されている。
【００６４】
この混合蛍光体７は、青色発光ダイオード素子５から発せられた光の一部により励起され、緑色と黄色の蛍光を発し、これらの蛍光と青色発光ダイオード素子５から発せられた光とが混色することにより昼白色の光が発せられる。
【００６５】
なお、その他の構成等は、砲弾型発光ダイオードランプ１と同様である。
【実施例４】
【００６６】
本実施例における砲弾型発光ダイオードランプは、上記の砲弾型発光ダイオードランプ１に変更を加えたものであり、温白色発光ダイオードランプとして用いることを想定している。このため、混合蛍光体７は、ＹＡＧ系緑色蛍光体とアルファサイアロン黄色蛍光体とを重量比３対７で混合したものであり、樹脂８への分散量が調整されている。
【００６７】
この混合蛍光体７は、青色発光ダイオード素子５から発せられた光の一部により励起され、緑色と黄色の蛍光を発し、これらの蛍光と青色発光ダイオード素子５から発せられた光とが混色することにより温白色の光が発せられる。
【００６８】
なお、その他の構成等は、砲弾型発光ダイオードランプ１と同様である。
【実施例５】
【００６９】
本実施例における砲弾型発光ダイオードランプは、上記の砲弾型発光ダイオードランプ１に変更を加えたものであり、電球色発光ダイオードランプとして用いることを想定している。このため、混合蛍光体７は、ＹＡＧ系緑色蛍光体とアルファサイアロン黄色蛍光体とを重量比１対９で混合したものであり、樹脂８への分散量が調整されている。
【００７０】
この混合蛍光体７は、青色発光ダイオード素子５から発せられた光の一部により励起され、緑色と黄色の蛍光を発し、これらの蛍光と青色発光ダイオード素子５から発せられた光とが混色することにより電球色の光が発せられる。
【００７１】
なお、その他の構成等は、砲弾型発光ダイオードランプ１と同様である。
【実施例６】
【００７２】
図３は、本発明の第６の実施例（実施例６）に係るチップ型発光ダイオードランプ１０の斜視図であり、図４は、このチップ型発光ダイオードランプ１０の断面図である。
【００７３】
チップ型発光ダイオードランプ１０は、青色発光ダイオード素子５と、アルミナセラミックス基板１１と、リードワイヤ１２及び１３と、側面部材１５と、ボンディングワイヤ１６と、樹脂１７及び１８とからなる。
【００７４】
アルミナセラミックス基板１１は、四角形であり、可視光線の反射率が高い。
【００７５】
リードワイヤ１２及び１３は、アルミナセラミックス基板１１上に設けられ、その端部はアルミナセラミックス基板１１の外部に突出している。
【００７６】
また、リードワイヤ１２のもう一方の端部は、アルミナセラミックス基板１１の中央部に位置しており、その上に青色発光ダイオード素子５が載置され、その下部に設けられた電極（図示せず）とリードワイヤ１２とが導電性ペーストにより電気的に接続され、その上部に設けられた電極（図示せず）とリードワイヤ１３とがボンディングワイヤ１６により電気的に接続されている。
【００７７】
また、混合蛍光体７は、樹脂１７中に分散され、この樹脂１７は、青色発光ダイオード素子５全体を封止している。
【００７８】
また、側面部材１５には、その中央部に円形状の空間部１４が設けられており、アルミナセラミックス基板１１上に固定されている。
【００７９】
上記の空間部１４は、青色発光ダイオード素子５と、混合蛍光体７が分散された樹脂１７を収容するためのものであり、内壁面は傾斜している。これは、光を上方に取り出すための反射面であって、曲面形状は光の反射方向を考慮して決定される。
【００８０】
また、少なくとも反射面を構成する面は、白色または金属光沢を持った可視光線反射率が高い材料製となっている。なお、本実施例では、側面部材１５を白色のシリコーン樹脂によって作製した。
【００８１】
また、樹脂１８は、空間部１４に充填され、青色発光ダイオード素子５を封止している樹脂１７をさらに封止している。
【００８２】
なお、樹脂１７及び１８はともに透明であり、同一のエポキシ樹脂である。
【００８３】
このチップ型発光ダイオードランプ１０は、白色発光ダイオードランプとして用いることを想定している。このため、混合蛍光体７は、ＹＡＧ系緑色蛍光体とアルファサイアロン黄色蛍光体とを重量比６対４で混合したものであり、樹脂１７への分散量が調整されている。
【００８４】
この混合蛍光体７は、青色発光ダイオード素子５から発せられた光の一部により励起され、緑色と黄色の蛍光を発し、これらの蛍光と青色発光ダイオード素子５から発せられた光とが混色することにより白色の光が発せられる。
【００８５】
また、ＹＡＧ系緑色蛍光体とアルファサイアロン黄色蛍光体の重量比を実施例２、３、４及び５と同様にすることにより、昼光色発光ダイオードランプ、昼白色発光ダイオードランプ、温白色発光ダイオードランプ及び電球色発光ダイオードランプとして用いることもできる。
【００８６】
なお、チップ型発光ダイオードランプ１０の製造方法は、アルミナセラミックス基板１１にリードワイヤ１２及び１３を固定する工程を除いては、前記の砲弾型発光ダイオードランプ１の製造方法と略同一である。
【００８７】
以上のとおり本発明によれば、昼光色発光ダイオードランプ、昼白色発光ダイオードランプ、白色発光ダイオードランプ、温白色発光ダイオードランプ及び電球色発光ダイオードランプを実現できる。
【図面の簡単な説明】
【００８８】
【図１】本発明の実施例１に係る砲弾型白色発光ダイオードランプの斜視図である。
【図２】図１の砲弾型白色発光ダイオードランプの断面図である。
【図３】本発明の実施例６に係るチップ型白色発光ダイオードランプの斜視図である。
【図４】図３のチップ型白色発光ダイオードランプの断面図である。
【図５】本発明の発光ダイオードランプが実現可能な色度範囲を示す図である。
【図６】ＹＡＧ系緑色蛍光体及びアルファサイアロン黄色蛍光体の色度座標を示す図である。
【図７】混合蛍光体の発光スペクトルを示す図である。
【図８】ＹＡＧ系緑色蛍光体とアルファサイアロン黄色蛍光体を１：４の重量比で混合した蛍光体の励起スペクトル及び発光スペクトルを示す図である。
【図９】ＸＹＺ表色系色度図である。
【符号の説明】
【００８９】
１    砲弾型発光ダイオードランプ
２、３、１２、１３    リードワイヤ
４    凹部
５    青色発光ダイオード素子
６、１６    ボンディングワイヤ
７    混合蛍光体
８、９、１７、１８    樹脂
１０    チップ型発光ダイオードランプ
１１    アルミナセラミックス基板
１４    空間部
１５    側面部材
【図１】
2006054372.tif 000003
【図２】
2006054372.tif 000004
【図３】
2006054372.tif 000005
【図４】
2006054372.tif 000006
【図５】
2006054372.tif 000007
【図６】
2006054372.tif 000008
【図７】
2006054372.tif 000009
【図８】
2006054372.tif 000010
【図９】
2006054372.tif 000011